(57)【特許請求の範囲】
【請求項１】
１枚以上の本紙紙片からなる折り丁と、
中綴じによって前記折り丁と綴じ合わされ且つ前記折り丁を挟み込むように前記折り丁と向き合った面を有した見返し紙片と、前記見返し紙片の前記折り丁と向き合った面の裏面に貼り合わされた表紙紙片とを備えた表紙であって、前記表紙紙片は、第１紙基材層と、前記第１紙基材層を間に挟んで前記見返し紙片と向き合った外側耐水層とを備え、前記見返し紙片は第２紙基材層を備え、前記表紙のうち、前記見返し紙片が前記折り丁と綴じ合わされた部分に対応した帯状の第１部分に対して面内方向に隣り合った第２部分は、耐水層として前記外側耐水層のみを含み、ＪＩＳ  Ｐ８１２２−１９７６「紙のステキヒト・サイズ度試験法」に従って得られる前記見返し紙片のステキヒトサイズ度は８０秒以下であり、ＪＡＰＡＮ  ＴＡＰＰＩ  紙パルプ試験法  Ｎｏ．２７：２０００「紙及び板紙−水中伸度試験方法」の（Ａ法）に従って得られる前記見返し紙片及び表紙紙片の水中伸度の差の絶対値は０．１２％以下である表紙と
を具備したことを特徴とする冊子体。
【請求項２】
前記見返し紙片及び前記表紙紙片の一方は、前記第１部分において少なくとも前記第１紙基材層を間に挟んで前記外側耐水層と向き合った内側耐水層を更に備えていることを特徴とする請求項１に記載の冊子体。
【請求項３】
前記表紙紙片と前記見返し紙片とは、水系接着剤からなる接着剤層を介して貼り合わされており、前記内側耐水層は、前記第１紙基材層と前記接着剤層との間に介在していることを特徴とする請求項２に記載の冊子体。
【請求項４】
前記内側耐水層は、前記冊子体を開いた状態で２ｍｍ乃至８ｍｍの範囲内の幅を有していることを特徴とする請求項２又は３に記載の冊子体。
【請求項５】
通帳であることを特徴とする請求項１乃至４の何れか１項に記載の冊子体。
【請求項６】
１枚以上の本紙紙片からなる折り丁と、
中綴じによって前記折り丁と綴じ合わされ且つ前記折り丁を挟み込むように前記折り丁と向き合った面を有した見返し紙片と、前記見返し紙片の前記折り丁と向き合った面の裏面に貼り合わされた表紙紙片とを備えた表紙であって、前記表紙紙片は、第１紙基材層と、前記第１紙基材層を間に挟んで前記見返し紙片と向き合った外側耐水層とを備え、前記見返し紙片は第２紙基材層を備え、ＪＩＳ  Ｐ８１２２−１９７６「紙のステキヒト・サイズ度試験法」に従って得られる前記見返し紙片のステキヒトサイズ度は８０秒以下であり、前記表紙のうち、前記見返し紙片が前記折り丁と綴じ合わされた部分に対応した帯状の第１部分に対して面内方向に隣り合った第２部分は、耐水層として前記外側耐水層のみを含み、前記見返し紙片及び前記表紙紙片の一方は、前記第１部分において少なくとも前記第１紙基材層を間に挟んで前記外側耐水層と向き合った内側耐水層を更に備えた表紙と
を具備したことを特徴とする冊子体。
【発明の詳細な説明】
【技術分野】
【０００１】
本発明は、冊子体に関する。
【背景技術】
【０００２】
現金自動預払機（ＡＴＭ）は、利用者がこれに挿入した通帳への入出金情報を記録する。ＡＴＭは、未使用の通帳を閉じた状態で格納しており、利用者が挿入した通帳に入出金情報を記録すべき欄がなくなった場合に、新たな通帳を発行する。即ち、ＡＴＭは、これが格納している未使用の通帳の表紙を捲り、その見返しに個人情報等を印字する。そして、ＡＴＭは、この新たに発行した通帳に、未記録の入出金情報を記録する。
【０００３】
ＡＴＭに格納されている未使用の通帳は、吸湿によりその表紙に反りなどの変形を生じることがある。表紙は、反りなどの変形を生じると、その捲り適性が低下する。そのため、表紙に反りなどの変形を生じた通帳が、発行時に、ＡＴＭ内で詰まることがあった。
【０００４】
特許文献１及び２は、表紙を表紙紙片と見返し紙片とで構成した通帳を開示している。
【０００５】
具体的には、特許文献１は、表紙紙片と見返し紙片との各々が片面に耐水層を有する片面耐水紙であり、表紙紙片及び見返し紙片をそれらの耐水層が表紙の両外面となるように積層した通帳を開示している。また、特許文献１は、両面に耐水層を有する表面耐水紙を表紙として使用した通帳を開示している。
【０００６】
特許文献２は、表紙紙片及び見返し紙片の各々が樹脂含浸耐水紙である通帳と、表紙紙片及び見返し紙片の各々が両面樹脂コート耐水紙である通帳とを開示している。また、特許文献２は、樹脂含浸耐水紙である表紙紙片と片面樹脂コート耐水紙である見返し紙片とを、見返し紙片の樹脂コート層側の表面が表紙の一方の主面となるように積層した通帳を開示している。
【０００７】
これら通帳は、表紙の吸湿を生じ難いため、その反りなどの変形も生じ難い。しかしながら、これら通帳は、見返し紙片の表面がその全体に亘って耐水性であるため、水性インキによる見返し紙片への個人情報の印字が困難である。従って、これら通帳は、印字適性を向上させるために、印字適性層を見返し紙片の表面に別途設ける必要があった。
【０００８】
また、特許文献２に開示された通帳では、見返し紙片と表紙紙片とを、それらの耐水性を有している面が向き合うように接着している。このような構造は、見返し紙片と表紙紙片との接着強度に問題がある。
【先行技術文献】
【特許文献】
【０００９】
【特許文献１】特開２００４−９０５５４号公報
【特許文献２】特開２００６−３０５８４９号公報
【発明の概要】
【発明が解決しようとする課題】
【００１０】
本発明の目的は、表紙の捲り適性に優れ且つ表紙の見返し側の印字適性に優れた冊子体を提供することである。
【課題を解決するための手段】
【００１１】
本発明の第１側面によると、１枚以上の本紙紙片からなる折り丁と、中綴じによって前記折り丁と綴じ合わされ且つ前記折り丁を挟み込むように前記折り丁と向き合った面を有した見返し紙片と、前記見返し紙片の前記折り丁と向き合った面の裏面に貼り合わされた表紙紙片とを備えた表紙であって、前記表紙紙片は、第１紙基材層と、前記第１紙基材層を間に挟んで前記見返し紙片と向き合った外側耐水層とを備え、前記見返し紙片は第２紙基材層を備え、前記表紙のうち、前記見返し紙片が前記折り丁と綴じ合わされた部分に対応した帯状の第１部分に対して面内方向に隣り合った第２部分は、耐水層として前記外側耐水層のみを含み、ＪＩＳ  Ｐ８１２２−１９７６「紙のステキヒト・サイズ度試験法」に従って得られる前記見返し紙片のステキヒトサイズ度は８０秒以下であり、ＪＡＰＡＮ  ＴＡＰＰＩ  紙パルプ試験法  Ｎｏ．２７：２０００「紙及び板紙−水中伸度試験方法」のＡ法によって得られる前記見返し紙片及び表紙紙片の水中伸度の差の絶対値は０．１２％以下である表紙とを具備したことを特徴とする冊子体が提供される。
【００１２】
本発明の第２側面によると、１枚以上の本紙紙片からなる折り丁と、中綴じによって前記折り丁と綴じ合わされ且つ前記折り丁を挟み込むように前記折り丁と向き合った面を有した見返し紙片と、前記見返し紙片の前記折り丁と向き合った面の裏面に貼り合わされた表紙紙片とを備えた表紙であって、前記表紙紙片は、第１紙基材層と、前記第１紙基材層を間に挟んで前記見返し紙片と向き合った外側耐水層とを備え、前記見返し紙片は第２紙基材層を備え、ＪＩＳ  Ｐ８１２２−１９７６「紙のステキヒト・サイズ度試験法」に従って得られる前記見返し紙片のステキヒトサイズ度は８０秒以下であり、前記表紙のうち、前記見返し紙片が前記折り丁と綴じ合わされた部分に対応した帯状の第１部分に対して面内方向に隣り合った第２部分は、耐水層として前記外側耐水層のみを含み、前記見返し紙片及び前記表紙紙片の一方は、前記第１部分において少なくとも前記第１紙基材層を間に挟んで前記外側耐水層と向き合った内側耐水層を更に備えた表紙とを具備したことを特徴とする冊子体が提供される。
【発明の効果】
【００１３】
本発明によると、表紙の捲り適性に優れ且つ表紙の見返し側の印字適性に優れた冊子体を提供することができる。
【図面の簡単な説明】
【００１４】
【図１】本発明の一態様に係る冊子体を途中まで開いた様子を概略的に示す斜視図。
【図２】図１に示す冊子体の表紙を見返し紙片が見えるように完全に開いた様子を概略的に示す平面図。
【図３】図１に示す冊子体の折り丁と見返し紙片との綴じ合わせを概略的に示す斜視図。
【図４】図１に示す冊子体の表紙を開き、これを表紙紙片側から見たときの概略平面図。
【図５】図４に示す冊子体が含んだ表紙のＶ−Ｖ線に沿った断面図。
【図６】表紙の反り量を測定する方法を説明する図。
【図７】一変形例に係る冊子体が含んでいる表紙の断面図。
【図８】本発明の例で作製した冊子体（１）の見返し上に形成した印影を紙で拭った後の様子を示す写真。
【図９】表２に示した紙片ａの耐水層上に形成した印影を紙で拭った後の様子を示す写真。
【図１０】図８に示す印影の概略図。
【図１１】図９に示す印影の概略図。
【発明を実施するための形態】
【００１５】
以下、本発明の実施の態様について、図面を参照しながら説明する。なお、同一又は類似した機能を発揮する構成要素には全ての図面を通じて同一の参照符号を付して重複する説明を省略する。
【００１６】
図１は、本発明の一態様に係る冊子体を途中まで開いた様子を概略的に示す斜視図である。図２は、図１に示す冊子体の表紙を見返し紙片が見えるように完全に開いた様子を概略的に示す平面図である。図３は、図１に示す冊子体の折り丁と見返し紙片との綴じ合わせを概略的に示す斜視図である。図４は、図１に示す冊子体の表紙を開き、これを表紙紙片側から見たときの概略平面図である。図５は、図４に示す冊子体が含んだ表紙のＶ−Ｖ線に沿った断面図である。
【００１７】
図１、図２及び図４に示す冊子体１は、預金通帳及び貯金通帳などの通帳である。この冊子体１は、図１に示すように、折り丁２及び表紙３を含んでいる。
【００１８】
折り丁２は、１枚以上の本紙紙片２１からなる。折り丁２は、１枚の本紙紙片２１又は複数枚の本紙紙片２１の束を二つ折りにすることによって形成されている。折り丁２には、二つ折りにより、折り目が設けられている。
【００１９】
本紙紙片２１は、入出金情報、例えば預金者と金融機関との取引情報が印字される紙片である。本紙紙片２１としては、例えば、通帳の本紙紙片として一般的に使用される紙片を使用することができる。
【００２０】
表紙３は、図２、図３及び図５に示す見返し紙片４と、図４及び図５に示す表紙紙片５と、図５に示す内側耐水層８とを含んでいる。
【００２１】
まず、見返し紙片４について説明する。  
見返し紙片４は、ＪＩＳ  Ｐ８１２２−１９７６「紙のステキヒト・サイズ度試験方法」に従って得られるステキヒトサイズ度が８０秒以下である紙片、典型的には非塗工紙である。ここで、非塗工紙とは、後で説明する紙基材層の表面全体を被覆した耐水層を含んでいない紙片を意味する。
【００２２】
見返し紙片４は、例えば、セルロースを含んだ層である。見返し紙片４は、典型的には、セルロース繊維などの繊維を含んでいる。セルロース又は繊維を含んだ紙基材層には、例えばワックスなどの他の成分を含浸させてもよい。また、見返し紙片４は、セルロース又は繊維を含んだ紙基材層に加え、印刷パターンを更に含んでいてもよい。
【００２３】
見返し紙片４の坪量は、例えば９５ｇ／ｍ2乃至１１０ｇ／ｍ2の範囲内にある。また、この見返し紙片４は、典型的には、ＪＡＰＡＮ  ＴＡＰＰＩ  紙パルプ試験法  Ｎｏ．４０：２０００「紙及び板紙−荷重曲げ法によるこわさ試験方法−ガーレー法」に従って得られるガーレー剛度が１．０ｍＮ乃至５．０ｍＮの紙片である。そして、この見返し紙片４の水中伸度と後述する表紙紙片５の水中伸度との差の絶対値は、０．１２％以下である。ここで、紙片の水中伸度とは、ＪＡＰＡＮ  ＴＡＰＰＩ  紙パルプ試験法  Ｎｏ．２７：２０００「紙及び板紙−水中伸度試験方法」のＡ法に従って得られる水中伸度である。
【００２４】
見返し紙片４は、図３に示したように、中綴じによって、折り丁２と綴じ合わされている。ここで、中綴じとは、見返し紙片４と、１枚の本紙紙片２１又は複数枚の本紙紙片２１とを積層して束を作り、この束を、折り丁２の折り目となる直線上で綴じ合わせることを意味している。綴じ合わせには、例えば、糸綴じ又はミシン綴じを用いることができる。
【００２５】
見返し紙片４は、折り丁２を挟み込むように二つ折りされている。二つ折りした見返し紙片４の内側の面は、冊子体１を閉じた状態において折り丁２と向き合う面である。この見返し紙片４の折り丁２と向き合った面は、例えば、図２に示した印字領域４１を含んでいる。
【００２６】
見返し紙片４の印字領域４１には、通帳発行時に、ＡＴＭによって、預金者又は貯金者の個人情報等が印字される。また、この印字領域４１には、印鑑などによる捺印が為され得る。
【００２７】
印字や捺印する際、耐水性の高すぎる紙片ではインキの定着が困難である。特に水性のインキを用いる場合に問題となる。そのため、見返し紙片として使用可能であり且つインキによる印字適性に優れた紙片のステキヒトサイズ度は、８０秒以下である。ステキヒトサイズ度が８０秒を超える紙片は、インキが定着し難いため、印字適正がよくないものとなる。
【００２８】
見返し紙片４は、折り丁２を挟み込んでいるので、折り丁２の折り目に対応した部分に折り目が設けられている。見返し紙片４のこの折り目は、見返し紙片４が折り丁２と綴じ合わされた部分６に対応している。
【００２９】
次に、表紙紙片５について説明する。  
表紙紙片５は、紙基材層５１と、この紙基材層５１の一方の主面に設けられた外側耐水層５２とを含んだ片面耐水紙である。この片面耐水紙の坪量は、例えば１４０ｇ／ｍ2乃至１５０ｇ／ｍ2の範囲内にある。外側耐水層５２上には、図４に示すように、例えば、個人情報等を磁気データとして記録する磁気記録層５３が設けられていてもよい。また、表紙紙片５は、印刷層を更に含んでいてもよい。
【００３０】
紙基材層５１は、例えば、セルロースを含んだ層である。紙基材層５１は、典型的には、セルロース繊維などの繊維を含んでいる。
【００３１】
外側耐水層５２は、紙基材層５１の一方の主面上に形成された層である。外側耐水層５２は、例えば、樹脂系の耐水剤を塗工したものを用いることができる。樹脂系の耐水剤としては例えばスチレン−ブタジエン共重合体ラテックスなどがあげられる。
【００３２】
外側耐水層５２は、不透水性である。外側耐水層５２は、この外側耐水層５２を介した紙基材層５１の吸湿を抑制する。
【００３３】
この表紙紙片５は、見返し紙片４の水中伸度との差の絶対値が０．１２％以下である水中伸度を有する。また、表紙紙片５は、典型的には、ガーレー剛度が５．０ｍＮ乃至７．０ｍＮの紙片である。
【００３４】
表紙紙片５は、図５に示すように、紙基材層５１の外側耐水層５２が設けられた面の裏面が、見返し紙片４の折り丁２と向き合った面の裏面に貼り合わされている。見返し紙片４と表紙紙片５との貼り合わせに用いる接着剤層７は、例えば、水系接着剤からなる。
【００３５】
なお、表紙紙片５は、見返し紙片４と貼り合わされているので、見返し紙片４の折り目に対応した部分に折り目が設けられている。
【００３６】
次に、内側耐水層８について説明する。  
内側耐水層８は、表紙紙片５の折り目に対して平行な方向に延びた帯形状を有している。内側耐水層８は、図５に示すように、紙基材層５１の外側耐水層５２が形成された面の裏面のうち、表紙紙片５の折り目に対応した部分を被覆している。
【００３７】
内側耐水層８は、例えば、外側耐水層５２について例示したのと同様の材料からなる。この内側耐水層８は、外側耐水層５２と同様に不透水性であり、この内側耐水層８を介した紙基材層５１の吸湿を抑制する。
【００３８】
表紙１３を開いた状態、即ち、表紙紙片５が平らになるように表紙１３を開いた状態における内側耐水層８の幅は、例えば、表紙１３を閉じた状態における冊子体１０の厚さ以上である。通常、通帳の厚さは約２ｍｍであるので、表紙１３を開いた状態における内側耐水層８の幅は、典型的には２ｍｍ以上である。後で詳述するように、内側耐水層８は、吸湿によって表紙３が開くのを抑制する効果に寄与している。内側耐水層８の幅が狭いと、この効果は顕著には現れない。
【００３９】
また、表紙１３を開いた状態における内側耐水層８の幅は、例えば、８ｍｍ以下である。後で詳述するように、この幅が広すぎると、見返し紙片４及び表紙紙片５の接着強度が低くなる。
【００４０】
次に、見返し紙片４と表紙紙片５とを貼り合わせてなる表紙３について説明する。
【００４１】
この表紙３は、典型的には、ガーレー剛度が８．８３乃至２４．５２ｍＮである。
【００４２】
表紙３は、図５に示すように、見返し紙片４が折り丁２と綴じ合わされた部分６に対応した帯状の第１部分３１と、この第１部分３１に対して面内方向に隣り合った第２部分３２とを含んでいる。
【００４３】
表紙３の第１部分３１は、内側耐水層８及びこれと厚さ方向に隣り合った部分からなる多層構造を有している。第１部分３１は、内側耐水層８に対応して帯形状を有している。第１部分３１では、紙基材層５１は、内側耐水層８と外側耐水層５２とによって挟まれている。
【００４４】
表紙３の第２部分３２は、第１部分３１に対して面内方向に隣り合った部分からなる多層構造を有している。即ち、第２部分３２は、帯形状の第１部分３１に対して、表紙３の面内方向に隣り合っている。この第２部分は、耐水層として、外側耐水層５１のみを含んでいる。ここで、「耐水層」とは、水分を通さない層を意味する。すなわちこの層を形成した用紙のステキヒトサイズ度が、用紙の種類によらず１時間以上となるような層を意味する。
【００４５】
通帳の表紙は、本来、閉じた状態が最も安定であるべきである。しかしながら、表紙紙片と見返し紙片とを貼り合せてなる表紙は、表紙紙片がその折り目の位置で吸湿すると、開いた状態が閉じた状態と比較してより安定になることがある。ＡＴＭに格納されている未使用の通帳の表紙が大きく開くと、発行時における通帳の詰まりを生じ易くなる。
【００４６】
上記の通り、外側耐水層５２及び内側耐水層８の各々は、それを介した紙基材層５１の吸湿を抑制する。そして、第１部分３１では、紙基材層５１は、内側耐水層８と外側耐水層５２とによって挟まれている。従って、第１部分３１では、紙基材層５１の吸湿は生じ難い。それ故、この冊子体１は、高湿度環境中に放置しても、表紙３が大きく開くことはない。即ち、この冊子体１は、ＡＴＭ内に格納する通帳として使用した場合、表紙３の捲り適性に優れているため、ＡＴＭ内での通帳の詰まりは生じ難い。
【００４７】
また、上記の通り、第２部分３２は、耐水層として外側耐水層５２のみを含んでいる。従って、第２部分３２では、外側耐水層５２側からの吸湿は抑制されるが、見返し紙片４側からの吸湿は起こり得る。第２部分３２で紙基材層５１及び見返し紙片４が吸湿すると、表紙３の反りを生じ得る。表紙が大きく反った冊子体は、捲り適性に劣り、ＡＴＭなどの装置の内部で詰まることがある。
【００４８】
この冊子体１の表紙３は、見返し紙片４の水中伸度と表紙紙片５の水中伸度との差が所定の範囲内にある。これら水中伸度の差が所定の範囲内にある表紙３、例えばこれら水中伸度の差の絶対値が０．１２％以下である表紙３は、以下に図６を参照しながら説明する反り量が小さい。即ち、そのような表紙３は、吸湿に起因した反りを生じ難い。
【００４９】
図６は、表紙の反り量を測定する方法を説明する図である。  
この方法では、まず、表紙３を裁断して、紙目の方向１０１における寸法が８０ｍｍであり、紙目の方向１０１に直交する方向における寸法が１４０ｍｍである５個の試験片１００を調製する。
【００５０】
次に、これら試験片１００の１つを、表紙紙片５が下を向くように平面台１０２の上に置き、この平面台１０２に置いた状態で、温度が３０℃及び相対湿度が７０％の環境中で８時間放置する。表紙３は、吸湿すると、その一部が平面台１０２から離れる。
【００５１】
試験片１００を前記環境中で８時間放置した後、平面台１０２と試験片１００との最大距離１０３を測定する。この最大距離１０３を、この試験片１００の反り量とする。
【００５２】
以上の方法により、他の試験片１００についても反り量を測定する。そして、これら反り量の平均値と最大値とを求める。
【００５３】
ＡＴＭでは、通常、表紙の反り量の平均が８ｍｍ以下であれば表紙の反りに起因して通帳が詰まる頻度は十分に少なく、表紙の反り量の最大値が８ｍｍ以下であれば表紙の反りに起因して通帳が詰まることは殆どない。そして、見返し紙片４の水中伸度と表紙紙片５の水中伸度との差の絶対値は、表紙３の反り量と相関している。例えば、これら水中伸度の差の絶対値が０．１２％以下であれば反り量の平均は８ｍｍ以下であり、これら水中伸度の差の絶対値が０．１０％以下であれば反り量の最大値は８ｍｍ以下である。
【００５４】
それ故、これら水中伸度の差の絶対値が小さな冊子体１は、高湿度環境中に放置して表紙３の第２部分３２における吸湿が起こったとしても、表紙が大きく反ることはない。即ち、そのような冊子体１は、これをＡＴＭ内に格納する通帳として使用した場合、表紙３の捲り適性に優れているため、表紙の反りの発生に起因したＡＴＭ内での通帳の詰まりは生じ難い。
【００５５】
以上説明したように、この冊子体１をＡＴＭ内に格納する通帳として使用した場合、表紙が大きく開くことに起因したＡＴＭ内での通帳の詰まりと、反りの発生に起因したＡＴＭ内での通帳の詰まりとを抑制することができる。
【００５６】
この冊子体１は、表紙３の捲り適性に優れているのに加え、表紙３の見返し側の印字適性に優れている。
【００５７】
この冊子体１では、見返しを、ステキヒトサイズ度が８０秒以下である見返し紙片４で構成している。そして、見返し紙片４の折り丁２と向き合った面のうち、表紙３の第２部分３２が含んだ部分には、耐水層が設けられていない。そのため、見返し紙片４の印字領域４１に、水性インキなどのインキによる印字又は捺印を行った場合、インキは見返し紙片４によって速やかに吸収される。即ち、この冊子体１の見返しには、印字又は捺印の直後にインキを定着させることが可能である。つまり、この冊子体１は、表紙３の見返し側の印字適性に優れている。
【００５８】
以上説明したように、この態様に従う冊子体１は、表紙３の捲り適性に優れており且つ表紙３の見返し側の印字適性に優れている。
【００５９】
また、この冊子体１では、見返し紙片４の紙基材層と表紙紙片５の紙基材層５１との間に設けられた耐水層は、内側耐水層８のみである。上記の通り、内側耐水層８は、第１部分３１にのみ設けられているので、第２部分３２では、見返し紙片４の紙基材層と表紙紙片５の紙基材層５１との接着強度が耐水層によって損なわれることはない。従って、内側耐水層８の幅が十分に狭ければ、高い接着強度を達成することができる。
【００６０】
接着剤層７が水系接着剤からなる場合、図１乃至５に示す冊子体１は、生産性が高いという利点を更に有する。
【００６１】
接着剤として水系接着剤を用いる場合、冊子体１の製造プロセスにおいて、見返し紙片４及び表紙紙片５を貼り合せた後、接着剤中に含まれている水分を取り除くために、表紙３の乾燥を行う。
【００６２】
見返し紙片及び表紙紙片の表面がその全体に亘って耐水性である冊子体において、接着剤から気化した水分の抜け道は、見返し紙片及び表紙紙片の端部のみである。そのため、このような冊子体は、表紙の乾燥に長時間を要する。
【００６３】
一方、図１乃至図５に示す冊子体１では、表紙３の第２部分３２は外側耐水層５２以外に耐水層を含んでいないので、接着剤中の水分は、第２部分３２の見返し紙片４側から外部へと容易に抜け出すことができる。そのため、この冊子体１の表紙の乾燥は、より短時間のうちに完了する。
【００６４】
このように、接着剤層７が水系接着剤からなる場合、図１乃至図５に示す冊子体１は、見返し紙片４及び表紙紙片５の貼り合せ後の表紙３の乾燥に要する時間が短い。
【００６５】
また、図１乃至図５を参照しながら説明した構成は、以下の点でも有利である。  
冊子体１の製造プロセスでは、冊子体１を閉じた状態で安定化させるために、接着剤を乾燥させる際に、未乾燥の冊子体１を、閉じた状態で、その厚さ方向に加圧しながら十分な時間に亘って加熱する。即ち、接着剤の乾燥と形状を安定化させるためのエージングとを連続して行う。
【００６６】
冊子体１が内側耐水層８を含んでいない場合、接着剤中に含まれている水分は、見返し紙片４及び紙基材層５１に浸入し得る。見返し紙片４及び紙基材層５１は、吸湿すると膨張し、乾燥すると収縮する。冊子体１が内側耐水層８を含んでいない場合、乾燥及びエージングのための加熱工程では、吸湿によって膨張した見返し紙片４及び紙基材層５１に圧力を加えながら接着剤を硬化させるため、見返し紙片４及び紙基材層５１が乾燥する過程で、それらに引張り応力が作用することとなる。そのため、エージングが不十分なまま圧力を解放すると、見返し紙片４及び紙基材層５１が収縮する。表紙３の折り目の位置では、紙基材層５１と見返し紙片４とは入れ子状に配置されているため、紙基材層５１は見返し紙片４と比較してより大きく収縮する。このため、開いた状態が閉じた状態と比較してより安定になることがある。
【００６７】
これに対し、図１乃至図５を参照しながら説明した冊子体１では、内側耐水層８は、表紙３の折り目に対応した部分において、接着剤層７から紙基材層５１への水分の浸入を抑制する。そのため、折り目の位置において、接着剤から水分が移行することに伴う紙基材層５１の膨張は殆ど生じず、それ故、圧力解放に伴う紙基材層５１の収縮も殆ど生じない。紙基材層５１の収縮量が見返し紙片４の収縮量と比較してより小さければ、開いた状態が閉じた状態と比較してより安定になることはない。従って、図１乃至図５を参照しながら説明した構成を採用すると、短時間でのエージングでも、開いた状態が閉じた状態と比較してより安定になるのを防止することができる。
【００６８】
このように、図１乃至図５を参照しながら説明した構成を採用した場合、乾燥及びエージングに要する時間を短くすることができる。従って、高い生産性を達成することができる。
【００６９】
図１乃至図５に示す冊子体１には、様々な変形及び改良が可能である。
【００７０】
例えば、内側耐水層８を形成する位置は、紙基材層５１の外側耐水層５２が設けられた面の裏面でなくてもよい。内側耐水層８は、例えば、見返し紙片４の一方の主面のうち、見返し紙片４が折り丁２と綴じ合わされた部分６を被覆していてもよい。内側耐水層８は、紙基材層５１を挟んで外側耐水層５２と向き合うように設けられていれば、この外側耐水層５２と共同して働いて、表紙３の表裏両面からの紙基材層５１への吸湿を抑制し、その結果、表紙３が大きく開くことを防ぐことができる。
【００７１】
内側耐水層８を、見返し紙片４の一方の主面のうち、見返し紙片４が折り丁２と綴じ合わされた部分６に設ける場合、内側耐水層８は、見返し紙片４の表紙紙片５側の主面を被覆していてもよく、見返し紙片４の折り丁２側の主面を被覆していてもよい。後者の場合であっても、見返し紙片４の主面のうち内側耐水層８によって被覆された部分は印字領域４１を含んでいないので、見返し紙片４の印字適性に影響を及ぼさない。
【００７２】
なお、内側耐水層８を紙基材層５１と接着剤層７との間に位置させない場合、エージングに関して上述した効果は得られないものの、他の効果は得ることができる。
【００７３】
冊子体１は、以下に説明するように、内側耐水層８を含んでいなくてもよい。
【００７４】
図７は、一変形例に係る冊子体が含んでいる表紙の断面図である。
【００７５】
図７に示す表紙３は、以下の構成を採用した以外は、図１乃至図５を参照しながら説明した冊子体１が含んだ表紙３と同様である。即ち、図７に示した表紙３は、内側耐水層８を含んでいない。
【００７６】
内側耐水層８を省略した場合、これに関して上述した効果は得られないものの、他の効果は得ることができる。
【００７７】
また、他の変形例によれば、見返し紙片４の水中伸度と表紙紙片５の水中伸度との差の絶対値は、上述した範囲から外れていてもよい。この場合、表紙３の反りに関して上述した効果は得られないものの、他の効果は得ることができる。
【００７８】
更に、冊子体１は、図面に記載したもの以外の構成要素を更に含んでもよい。例えば、外側耐水層５２の紙基材層５１と向き合った面の裏面には、摩擦係数の調整や表面の保護を目的として、スリップニス層を形成することができる。また、見返し紙片４の折り丁２と向き合う主面のうち、印字領域４１以外の部分に、スリップニス層を形成してもよい。
【００７９】
なお、本発明の態様として、通帳を例に挙げて説明してきたが、本発明は、通帳以外の冊子体にも適用可能である。即ち、冊子体１は、例えば、パスポート又はパンフレットであってもよい。
【実施例】
【００８０】
以下、本発明の例について説明する。  
（例１）
本例では、内側耐水層８を省略したこと以外は図１乃至図５を参照しながら説明したのと同様の冊子体、即ち、表紙３に図７に示す構造を採用したこと以外は図１乃至図５を参照しながら説明したのと同様の冊子体を、以下の方法に従って作製した。そして、作製した冊子体について、幾つかの試験を行った。
【００８１】
まず、見返し紙片を３〜７枚の本紙紙片からなる束の上に積層し、得られた束を、糸綴じによって、図３に示すように綴じ合わせた。見返し紙片としては、下記表１に示す紙片を用いた。なお、表１には、「ガーレー剛度」及び「坪量」として、１回の測定によって得られたデータを記載している。また、ステキヒトサイズ度については、５回の測定を行うことにより得られたデータの範囲を記載している。
【表１】
0005413031.tif 000002
【００８２】
次に、表紙紙片を、見返し紙片の本紙紙片と向き合った面の裏面に、水系エマルジョン接着剤（株式会社  平野化学研究所製）を用いて貼り合せ、見返し紙片及び表紙紙片からなる表紙を形成した。表紙紙片としては、下記表２に示す紙片を用いた。貼り合わせは、表紙紙片の紙基材層のラテックス系耐水層又はニス層が塗工された面の裏面と、見返し紙片の本紙紙片と向き合った面の裏面とが向き合うように行った。なお、表２には、表１と同様に、「ガーレー剛度」及び「坪量」として、１回の測定によって得られたデータを記載している。また、ステキヒトサイズ度については、５回の測定を行うことにより得られたデータの範囲を記載している。
【表２】
0005413031.tif 000003
【００８３】
貼り合わせ後、本紙紙片及び表紙を含んだ束を、見返し紙片と表紙紙片とが綴じ合わされた部分に沿って二つ折りにした。その後、乾燥とエージング、仕上げ裁断を行い、冊子体（１）乃至（１０）を得た。なお、冊子体（１）乃至（１０）の各々は、５０冊ずつ作成した。また、冊子体（１）乃至（１０）の各々の閉じた状態における寸法は１４０ｍｍ×８７ｍｍとした。
【００８４】
冊子体（１）乃至（１０）の表紙を構成する見返し紙片及び表紙紙片の組み合わせ並びに水中伸度の差の絶対値を、下記表３及び表４に示す。
【００８５】
次に、作製した冊子体（１）乃至（１０）の表紙について、以下の試験を行った。
【００８６】
（Ａ）ガーレー剛度
冊子体（１）乃至（１０）の表紙のガーレー剛度を、上述した方法に従って求めた。得られたガーレー剛度を、下記表３及び４に示す。
【００８７】
（Ｂ）反り量試験
冊子体（１）乃至（１０）の表紙の反り量を、図６を参照しながら説明した方法に従って求めた。ここでは、冊子体（１）乃至（１０）の各々について５つの試験片を準備し、これらを用いて試験を行った。得られた反り量の範囲及び平均値を、下記表３及び４に示す。
【００８８】
（Ｃ）捲り適性試験
冊子体（１）乃至（１０）について、反り量試験で得られた表紙の反り量を元に、捲り適性を評価した。
【００８９】
上で述べたように、通常のＡＴＭには、表紙の反り量の平均値に関して、８ｍｍ以下という許容範囲がある。また、通常のＡＴＭでは、表紙の反り量の最大値が８ｍｍ以下であることがより好ましい。従って、表３及び表４において、全ての試験片について反り量が８ｍｍ以下であった冊子体には「◎」を記入し、一部の試験片については反り量が８ｍｍを上回ったが、反り量の平均値が８ｍｍ以下であった冊子体には「○」を記入した。また、反り量の平均値が８ｍｍを超えた冊子体には「×」を記入した。
【表３】
0005413031.tif 000004
【００９０】
【表４】
0005413031.tif 000005
【００９１】
上記表３及び表４に示すように、見返し紙片の水中伸度と表紙紙片の水中伸度との差の絶対値が０．１２％以下である冊子体（１）、（３）及び（４）では、表紙の反り量の平均は８ｍｍ以下であった。特に、これら水中伸度の差の絶対値が０．１０％以下である冊子体（１）及び（４）では、表紙の反り量の最大値が８ｍｍ以下であった。
【００９２】
一方、見返し紙片の水中伸度と表紙紙片の水中伸度との差の絶対値が０．１２％を超えている冊子体（２）、（５）乃至（１０）では、表紙の平均が８ｍｍを超えていた。
【００９３】
（例２）
本例では、例１で作製した冊子体（１）の見返し側の印字適性を、以下の方法に従って試験した。
【００９４】
まず、例１で作製した冊子体（１）の表紙の見返し側に捺印をした。捺印には、捺印用の一般的な水性インキを用いた。捺印してから３秒後、冊子体（１）の表紙の見返し側の面を紙で軽く拭った。
【００９５】
図８に、紙で拭った後の印影の写真を示す。また、図１０に、図８に示す印影の概略図を示す。
【００９６】
比較例として、表２に示した紙片ａの外側耐水層上に捺印をし、３秒後、その表面を軽く紙で拭った。図９に、紙で拭った後の印影の写真を示す。また、図１１に、図９に示す印影の概略図を示す。
【００９７】
図８及び図１０に示すように、ステキヒトサイズ度が８０秒以下の見返し紙片Ａ上に形成した印影は、紙で軽く拭っても、インキが滲まなかった。
【００９８】
一方、図９及び図１１に示すように、ステキヒトサイズ度が８０秒を超える紙片ａの外側耐水層上に形成した印影は、紙で軽く拭うことによりインキが滲んだ。
【符号の説明】
【００９９】
１…冊子体、２…折り丁、３…表紙、４…見返し紙片、５…表紙紙片、８…内側耐水層、３１…表紙の第１部分、３２…表紙の第２部分、５１…紙基材層、５２…外側耐水層。
【図１】
0005413031.tif 000006
【図２】
0005413031.tif 000007
【図３】
0005413031.tif 000008
【図４】
0005413031.tif 000009
【図５】
0005413031.tif 000010
【図６】
0005413031.tif 000011
【図７】
0005413031.tif 000012
【図８】
0005413031.tif 000013
【図９】
0005413031.tif 000014
【図１０】
0005413031.tif 000015
【図１１】
0005413031.tif 000016